(57)【特許請求の範囲】
【請求項１】
質量％で、Ｃ：０．１０〜０．８０％、Ｓｉ：０．０１〜０．３５％、Ｍｎ：０．３〜２．０％、Ｐ：０．００５〜０．０３％、Ｓ：０．０００１〜０．０１％、Ａｌ：０．００５〜０．１０％、及び、Ｎ：０．００１〜０．０１％を含有し、さらに、Ｃｒ:０．０２〜１．０％、Ｎｉ：０．０１〜０．５％、Ｃｕ：０．０５〜０．５％、Ｍｏ：０．０１〜０．５％、Ｎｂ：０．０１〜０．５％、Ｖ：０．０１〜０．５％、Ｔａ：０．０１〜０．５％、Ｂ：０．００１〜０．０１％、Ｗ：０．０１〜０．５％の１種又は２種以上を含有し、残部がＦｅ及び不可避的不純物からなり、炭化物の平均炭化物径が０．４μｍ以下（但し、０．０５μｍ以下を除く）、炭化物の球状化率が９０％以上で、かつ、降伏比が６０％以下であって、冷間加工前の引張強度が５００ＭＰa以下であり、さらに、焼入れ後に５００ＨＶ以上に硬化する焼入硬化能を備えることを特徴とする冷間加工性及び焼入性に優れた中炭素冷延鋼板。
【請求項２】
前記中炭素冷延鋼板が、さらに、質量％で、Ｍｇ：０．０００５〜０．００３％、Ｃａ：０．０００５〜０．００３％、Ｙ：０．００１〜０．０３％、Ｚｒ：０．００１〜０．０３％、Ｌａ：０．００１〜０．０３％、Ｃｅ：０．００１〜０．０３％の１種又は２種以上を含有することを特徴とする請求項１に記載の冷間加工性及び焼入性に優れた中炭素冷延鋼板。
【請求項３】
請求項１又は２のいずれかに記載の成分組成を有する連続鋳造鋳片を、直接、熱間圧延する際、又は、該鋳片を１１００℃以上に加熱して熱間圧延する際、熱間圧延をＡe3以上で行い、その後、２〜１０秒の空冷時間を確保し、次いで、強冷開始から終了までを、１０〜８０℃／秒の冷却速度で、４８０〜６００℃のパーライト領域まで冷却し、その後、４００〜５８０℃の温度域で巻き取ることにより、初析フェライト５〜１０％、ベイナイト５０％未満の熱延板組織を有する熱延板を得、該熱延板に、圧下率５〜３０％未満にて１回の冷延を施し、前記冷延の後、６５０〜７２０℃、４０時間以下の焼鈍を施す１回焼鈍の処理を施すことを特徴とする請求項１又は２のいずれかに記載の冷間加工性及び焼入性に優れた中炭素冷延鋼板の製造方法。
【発明の詳細な説明】
【技術分野】
【０００１】
本発明は、冷間加工性、特に、冷間鍛造性に優れ、さらには、焼入性に優れた中炭素冷延鋼板と、その製造方法に関するものである。
【背景技術】
【０００２】
中炭素冷延鋼板は、チェーン、ギヤ、クラッチ、鋸、刃物等の素材として広く用いられている。中炭素鋼板を、これらの素材として適用するに際しては、成形し、その後に、焼入れ・焼戻しの熱処理により硬質化させるので、成形性と焼入性を両立させる必要性がある。
【０００３】
特に、近年、加工技術が発達し、鋼板を鍛造のような、従来よりも加工度の高い成形法が採用されるようなったことや、環境への配慮から、省エネルギー化の社会的ニーズの高まりにより、焼入れ・焼戻し工程も、より短時間化、低温化へ変更する動きが加速している。
【０００４】
このように、二つの要求特性は、さらに厳格化が進んでいるとともに、２ｍｍ以上の板厚材を主体として、厳しい加工などが施されるので、全幅、全長にわたり、極めて高い板厚精度が求められるようになってきている。
【０００５】
以上のようなニーズの変化に対応するためには、軟質でかつ冷間時の加工に耐え、焼入性に優れ、かつ、板厚の精度にも優れた中炭素冷延鋼板を開発することが急務である。ここで、加工とは、曲げ、増肉、絞り等である。
【０００６】
従来、中炭素鋼板の加工性と焼入性の関係については、多くの調査がなされてきた（例えば、特許文献１〜５、参照）。
【０００７】
例えば、特許文献１には、Ｃ：０．１〜０．８質量％、Ｓ：０．０１質量％以下の亜共析鋼からなり、炭化物球状化率が９０％以上であるように炭化物がフェライト中に分散しており、かつ、平均炭化物粒径は０．４〜１．０μｍであり、必要に応じてフェライト結晶粒径が２０μｍ以上に調整される中・高炭素鋼板が開示されている。
【０００８】
しかし、これまでの鋼板については、伸びフランジといった局所的な加工に対しての組織影響を調査し、その関係を整理している場合が主で、冷間加工時に必要とされる具体的なＹＲ（降伏比）やＴＳ（引張強度）という機械的な諸特性との関係を整理しているものはなく、加えて、その製造方法については、実機による製造方法として確立されたものとなっていないのが実情である。
【先行技術文献】
【特許文献】
【０００９】
【特許文献１】特開平１１−８０８８４号公報
【特許文献２】特開２００３−８９８４６号公報
【特許文献３】特開平９−２６８３４４号公報
【特許文献４】特開２００１−３２９３３３号公報
【特許文献５】特開２００１−３５５０４７号公報
【発明の概要】
【発明が解決しようとする課題】
【００１０】
本発明は、上記実情に鑑み、自動車分野に適用し得る冷間加工性及び焼入性に優れた中炭素冷延鋼板とその製造方法を提供することを課題とする。
【課題を解決するための手段】
【００１１】
本発明者らは、上記課題を解決する手法について鋭意研究した。その結果、冷間加工時にもっとも必要なことは、軟質化を達成することであるが、そのためには、鋼板を低ＹＲ（降伏比）型鋼板とし、材料自体のＹＲ（降伏比）を低下させ、これに併せ、炭化物の平均径が０．４μｍ以下で、９０％以上の球状化率とすれば、歪伝播の均一性を確保でき、微細な割れ対策をとることができることを知見した。
【００１２】
また、加工性を向上させた鋼板は、もう一つの特徴として、炭化物径が非常に小さく制御されていて、特に、どのような条件でも、焼入性を満足できることも知見した。
【００１３】
さらに、これを満足する鋼板の製造は、単に、圧延条件や焼鈍条件などを工夫しても困難であり、熱延・冷延・焼鈍の一貫工程にて最適化を達成することでしか製造できないことも、種々の研究の積重ねで知見した。
【００１４】
本発明は、上記知見に基づいてなされたもので、その要旨は、以下の通りである。
【００１５】
（１）質量％で、Ｃ：０．１０〜０．８０％、Ｓｉ：０．０１〜０．３５％、Ｍｎ：０．３〜２．０％、Ｐ：０．００５〜０．０３％、Ｓ：０．０００１〜０．０１％、Ａｌ：０．００５〜０．１０％、及び、Ｎ：０．００１〜０．０１％を含有し、さらに、Ｃｒ:０．０２〜１．０％、Ｎｉ：０．０１〜０．５％、Ｃｕ：０．０５〜０．５％、Ｍｏ：０．０１〜０．５％、Ｎｂ：０．０１〜０．５％、Ｖ：０．０１〜０．５％、Ｔａ：０．０１〜０．５％、Ｂ：０．００１〜０．０１％、Ｗ：０．０１〜０．５％の１種又は２種以上を含有し、残部がＦｅ及び不可避的不純物からなり、炭化物の平均炭化物径が０．４μｍ以下（但し、０．０５μｍ以下を除く）、炭化物の球状化率が９０％以上で、かつ、降伏比が６０％以下であって、冷間加工前の引張強度が５００ＭＰa以下であり、さらに、焼入れ後に５００ＨＶ以上に硬化する焼入硬化能を備えることを特徴とする冷間加工性及び焼入性に優れた中炭素冷延鋼板。
【００１８】
（２）前記中炭素冷延鋼板が、さらに、質量％で、Ｍｇ：０．０００５〜０．００３％、Ｃａ：０．０００５〜０．００３％、Ｙ：０．００１〜０．０３％、Ｚｒ：０．００１〜０．０３％、Ｌａ：０．００１〜０．０３％、Ｃｅ：０．００１〜０．０３％の１種又は２種以上を含有することを特徴とする前記（１）に記載の冷間加工性及び焼入性に優れた中炭素冷延鋼板。
【００２０】
（３）前記（１）又は（２）のいずれかに記載の成分組成を有する連続鋳造鋳片を、直接、熱間圧延する際、又は、該鋳片を１１００℃以上に加熱して熱間圧延する際、熱間圧延をＡe3以上で行い、その後、２〜１０秒の空冷時間を確保し、次いで、強冷開始から終了までを、１０〜８０℃／秒の冷却速度で、４８０〜６００℃のパーライト領域まで冷却し、その後、４００〜５８０℃の温度域で巻き取ることにより、初析フェライト５〜１０％、ベイナイト５０％未満の熱延板組織を有する熱延板を得、該熱延板に、圧下率５〜３０％未満にて１回の冷延を施し、前記冷延の後、６５０〜７２０℃、４０時間以下の焼鈍を施す１回焼鈍の処理を施すことを特徴とする前記（１）又は（２）のいずれかに記載の冷間加工性及び焼入性に優れた中炭素冷延鋼板の製造方法。
【発明の効果】
【００２３】
本発明によれば、軽圧下率の冷間圧延によって、熱延板で得た組織に歪を加えることで、粒成長・再結晶を促進し、降伏比が低く極めて軟質なために、冷間加工性に優れ、かつ、微細で球状化率の高い炭化物を析出させることで、どのような焼入条件においても、十分な焼入硬化能を有する中炭素鋼板を提供することができる。
【発明を実施するための形態】
【００２４】
本発明の冷間加工性及び焼入性に優れた中炭素鋼板（以下「本発明鋼板」ということがある。）は、質量％で、Ｃ：０．１０〜０．８０％、Ｓｉ：０．０１〜０．３５％、Ｍｎ：０．３〜２．０％、Ｐ：０．００５〜０．０３％、Ｓ：０．０００１〜０．０１％、Ａｌ：０．００５〜０．１０％、及び、Ｎ：０．００１〜０．０１％を含有し、残部がＦｅ及び不可避的不純物からなり、炭化物の平均炭化物径が０．４μｍ以下、炭化物の球状化率が９０％以上で、かつ、降伏比が６０％以下であって、さらに、焼入れ後に５００Ｈｖ以上に硬化する焼入硬化能を備えることを特徴とするものである。
【００２５】
そして、本発明鋼板の製造方法における特徴は、以下の通りである。
【００２６】
（ｉ）熱延板の特徴
熱延板の冷却パターンを工夫して、４００〜５８０℃の温度域で巻き取り、初析フェライト５〜１０％、ベイナイト５０％未満（０は含まない）の熱延板とし、その後、酸洗して、冷延する。
【００２７】
（ii）冷延板の特徴
圧下率５〜３０％未満で、冷延を１回のみ行う。冷延を実施して、板厚の精度を、熱延板よりもよくする。
【００２８】
（iii）熱処理の特徴
冷延板に、Ａc1以下で、比較的短時間の焼鈍を１回施す。この焼鈍で、炭化物が微細に分散した状態で、球状化が進行して、目標とする球状化径と球状化率が得られる。炭化物の分散析出効果により、粒界・粒内でのＣの析出が促進されて、降伏点が低下する。この降伏点の低下と、フェライト組織への軽歪付与による粒径拡大を利用して、軟質化し、加工性を確保する。
【００２９】
以下、個々の要件の必要性について説明する。
【００３０】
本発明鋼板は、ＪＩＳＧ４０５１（機械構造用炭素鋼）、ＪＩＳＧ４４０１（炭素工具鋼材）、又は、ＪＩＳＧ４８０２（ばね用冷間圧延鋼帯）で規定される成分系を基本とし、製品・製造関連の調査を繰り返すことで知見したものである。それ故、本発明鋼板の基本成分は、ＪＩＳ規格に準ずるが、成分組成をさらに限定する理由について説明する。なお、以下、成分組成に係る％は、質量％を意味する。
【００３１】
Ｃ：０．１０〜０．８０％
Ｃは、鋼板の焼入れ強度を確保するうえで重要な元素である。０．１０％以上を添加して所要の強度を確保する。０．１０％未満では、焼入性が低下し、機械構造用高強度鋼板としての強度が得られないので、下限を０．１０％とする。０．８０％を超えると、破壊の起点となる炭化物の割合が増加し、冷間鍛造性が低下するので、上限を０．８０％とする。好ましくは、０．３５〜０．７０％である。
【００３２】
Ｓｉ：０．０１〜０．３５％
Ｓｉは、脱酸剤として作用し、また、焼入性の向上に有効な元素である。０．０１％未満では、添加効果が得られないので、下限を０．０１％とする。０．３５％を超えると、熱間圧延時のスケール疵に起因する表面性状の劣化を招くので、上限を０．３５％とする。好ましくは、０．１５％以下である。
【００３３】
Ｍｎ：０．３〜２．０％
Ｍｎは、焼入性の向上に有効な元素である。０．３％未満では、添加効果が得られないので、下限を０．３％とする。２．０％を超えると、焼入れ・焼戻し後の衝撃特性が低下するので、上限を２．０％とする。好ましくは、０．５〜１．５％である。
【００３４】
Ｐ：０．００５〜０．０３％
Ｐは、固溶強化元素であり、比較的安価に鋼板の強度に有効に作用する元素である。ただし、過剰な含有は、靭性を阻害するので、上限を０．０３％とする。０．００５％未満に低減することは、精錬コストの上昇を招くので、下限を０．００５％とする。
【００３５】
Ｓ：０．０００１〜０．０１％
Ｓは、ＭｎＳなどの非金属介在物を形成し、加工性や、熱処理後の靭性を阻害する原因となるので、上限を０．０１％とする。０．０００１％未満に低減することは、精錬コストの大幅な上昇を招くので、下限を０．０００１％とする。
【００３６】
Ａｌ：０．００５〜０．１０％
Ａｌは、脱酸剤として作用し、また、Ｎの固定に有効な元素である。０．００５％未満では、添加効果が十分に得られないので、下限を０．００５％とする。０．１０％を超えると、添加効果が飽和し、また、表面疵が発生し易くなるので、上限を０．１０％とする。好ましくは、０．０１〜０．０４％である。
【００３７】
Ｎ：０．００１〜０．０１％
Ｎは、窒化物を形成する元素である。湾曲型連続鋳造における鋳片曲げ矯正時に窒化物が析出すると、鋳片が割れることがあるので、上限を０．０１％とする。Ｎは、少ないほど好ましいが、０．００１％未満に低減するのは、精錬コストの増加を招くので、下限を０．００１％とする。好ましくは、０．００１〜０．００６％である。
【００３８】
本発明鋼板の機械特性を強化するため、Ｃｒ、Ｎｉ、Ｃｕ、及び、Ｍｏの１種又は２種以上を、所要量、添加してもよい。
【００３９】
Ｃｒ：０．０２〜１．０％
Ｃｒは、焼入性の向上に有効な元素である。０．０２％未満では、大きな添加効果がないので、下限を０．０２％とする。１．０％を超えると、添加効果は飽和するので、上限を１．０％とする。好ましくは、０．０５〜０．６％である。
【００４０】
Ｎｉ：０．０１〜０．５％
Ｎｉは、靭性の向上や、焼入性の向上に有効な元素である。０．０１％未満では、添加効果がないので、下限を０．０１％とする。０．５％を超えると、添加効果は飽和し、コスト増を招くので、上限を０．５％とする。好ましくは、０．０５〜０．３％である。
【００４１】
Ｃｕ：０．０５〜０．５％
Ｃｕは、焼入性の確保に有効な元素である。０．０５％未満では、添加効果が不十分であるので、下限を０．０５％とする。０．５％を超えると、硬くなり過ぎ、冷間加工性が劣化するので、上限を０．５％とする。好ましくは、０．０５〜０．３％である。
【００４２】
Ｍｏ：０．０１〜０．５％
Ｍｏは、焼入性の向上と、焼戻し軟化抵抗性の向上に有効な元素である。０．０１％未満では、添加効果が小さいので、下限を０．０１％とする。０．５％を超えると、添加効果が飽和するので、上限を０．５％とする。好ましくは、０．０５〜０．３％である。
【００４３】
本発明鋼板の機械特性を、さらに強化するため、Ｎｂ、Ｖ、Ｔａ、Ｂ、Ｗ、Ｍｇ、Ｃａ、Ｙ、Ｃｅ、及び、Ｌａの１種又は２種以上を、所要量、添加してもよい。
【００４４】
Ｎｂ：０．０１〜０．５％
Ｎｂは、炭窒化物を形成し、結晶粒の粗大化防止や靭性改善に有効な元素である。０．０１％未満では、添加効果は充分に発現しないので、下限を０．０１％とする。０．５％を超えると、添加効果が飽和するので、上限を０．５％とする。好ましくは、０．０７〜０．２％である。
【００４５】
Ｖ：０．０１〜０．５％
Ｖは、Ｎｂと同様に、炭窒化物を形成し、結晶粒の粗大化防止や靭性改善に有効な元素である。０．０１％未満では、添加効果が小さいので、下限を０．０１％とする。０．５％を超えると、炭化物が生成し焼入れ硬度が低下するので、上限を０．５％とする。好ましくは、０．０７〜０．２％である。
【００４６】
Ｔａ：０．０１〜０．５％
Ｔａは、Ｎｂ、Ｖと同様に、炭窒化物を形成し、結晶粒の粗大化防止や靭性改善に有効な元素である。０．０１％未満では、添加効果が小さいので、下限を０．０１％とする。０．５％を超えると、炭化物が生成し焼入れ硬度が低下するので、上限を０．５％とする。好ましくは、０．０５〜０．３％である。
【００４７】
Ｂ：０．００１〜０．０１％
Ｂは、微量添加で、焼入性を高めるのに有効な元素である。０．００１％未満では、添加効果がないので、下限を０．００１％とする。０．０１％を超えると、鋳造性が低下し、Ｂ系化合物が生成して靭性が低下するので、上限を０．０１％とする。好ましくは、０．００１５〜０．００５％である。
Ｗ：０．０１〜０．５％
Ｗは、鋼板強化に有効な元素である。０．０１％未満では、添加効果が発現しないので、下限を０．０１％とする。０．５％を超えると、加工性が低下するので、上限を０．５％とする。好ましくは、０．０５〜０．３％である。
【００４８】
Ｍｇ：０．０００５〜０．００３％
Ｍｇは、微量の添加で、酸化物及び硫化物の形態を制御するのに有効な元素である。０．０００５％未満では、添加効果は得られないので、下限を０．０００５％とする。０．００３％を超えると、添加効果が飽和するので、上限を０．００３％とする。好ましくは、０．０００７〜０．００２％である。
【００４９】
Ｃａ： ０．０００５〜０．００３％
Ｃａは、Ｍｇと同様に、微量添加で、酸化物及び硫化物の形態を制御するのに有効な元素である。０．０００５％未満では、添加効果が得られないので、下限を０．０００５％とする。０．００３％を超えると、添加効果が飽和するので、上限を０．００３％とする。好ましくは、０．００１０〜０．００３％である。
【００５０】
Ｙ：０．００１〜０．０３％
Ｙは、Ｃａ、Ｍｇと同様に、微量添加で、酸化物及び硫化物の形態を制御するのに有効な元素である。０．００１％未満では、添加効果が得られないので、下限を０．００１％とする。０．０３％を超えると、添加効果が飽和するので、上限を０．０３％とする。好ましくは、０．００１５〜０．００４％である。
【００５１】
Ｃｅ：０．００１〜０．０３％
Ｃｅは、Ｍｇ、Ｃａ、Ｙと同様に、微量添加で、酸化物及び硫化物の形態を制御するのに有効な元素である。０．００１％未満では、添加効果は得られないので、下限を０．００１％とする。０．０３％を超えると、添加効果が飽和するので、上限を０．０３％とする。好ましくは、０．００１５〜０．００４％である。
【００５２】
Ｌａ：０．００１〜０．０３％
Ｌａは、Ｍｇ、Ｃａ、Ｙ、Ｃｅと同様に、微量添加で、酸化物及び硫化物の形態を制御するのに有効な元素である。０．００１％未満では、添加効果は得られないので、下限を０．００１％とする。０．０３％を超えると、添加効果が飽和するので、上限を０．０３％とする。
【００５３】
Ｚｒ：０．００１〜０．０３％
Ｚｒは、鋼板強化に有効な元素である。０．００１％未満では、添加効果が発現しないので、下限を０．００１％とする。０．０３％を超えると、加工性が低下するので、上限を０．０３％とする。好ましくは、０．００５〜０．０１％である。
【００５４】
本発明鋼板の原料としてスクラップを用いた場合、不可避的に、Ｓｎ、Ｓｂ、及び、Ａｓの１種又は２種以上が、０．００３％以上混入するが、いずれも、０．０３％以下であれば、本発明鋼板の焼入性を阻害しないので、本発明鋼板においては、Ｓｎ：０．００３〜０．０３％、Ｓｂ：０．００３〜０．０３％、及び、Ａｓ：０．００３〜０．０３％の１種又は２種以上の含有を許容する。
【００５５】
本発明鋼板において、Ｏ量は規定していないが、酸化物が凝集して粗大化すると、冷間加工性が低下するので、Ｏは、０．００２５％以下が好ましい。Ｏは、少ないほうが好ましいが、０．０００１％未満に低減することは、技術的に困難であるので、０．０００１％以上の含有は許容される。
【００５６】
本発明鋼板は、前述した成分組成に加え、冷間加工前に、降伏比（ＹＲ）が６０％以下で、かつ、引張強度が５００ＭＰａ以下であり、炭化物の平均球径：０．４μｍ未満、球状化率：９０％以上で、焼入れ後に５００Ｈｖ以上に硬化する焼入硬化能を有することを特徴とする。
【００５７】
ここでいう冷間加工前の強度は、加工前の強度を指す。成分組成に加え、冷間加工前の引張強度が５００ＭＰａ以下で、かつ、降伏比が６０％以下であり、炭化物の平均炭化物径が０．４μｍ未満、炭化物の球状化率が９０％以上であることにより、鋼板の冷間加工性が改善され、冷間加工性と焼入性を両立させることができる。このことは、本発明者らが見いだした新規な知見である。
【００５８】
冷間加工前の強度は、引張強度（ＴＳ）で５００ＭＰａ以下とする。引張強度（ＴＳ）で５００ＭＰａを超えると、降伏比が６０％未満であっても、延性が低下し、加工時の成形量を十分に確保できなくなる。
【００５９】
強度が低くなれば、延性が改善され、加工性は良好となるが、打抜き加工時のダレが増加する場合がある。近年、打抜き・曲げ・増肉加工を一体化した鋼板の鍛造技術が普及しつつあるので、製造工程に応じて、引張強度（ＴＳ）を４００ＭＰａ以上とすることが場合によっては好ましい。
【００６０】
降伏比（ＹＲ）を６０％以下とす理由は、加工時の応力歪の集中を避けるためである。鋼板を加工する場合、鋼板が、金型になじみながら変形してゆくためには、金型の動きに同調し、歪が均一に伝播して変形すること、又は、鋼板の塑性流動が均一であることが必要である。
【００６１】
特に、近年は、圧縮荷重を多方向から、同時に、異なった方向へ加圧する、加工精度の向上と、短時間化を狙ったプレス方式も出現しつつあり、より均一に、材料変形を実現し、かつ、割れ起点を生じさせないことが重要になってきている。
【００６２】
そのためには、低降伏点として、均一に加工硬化が開始し易い状況を形成することが必要であることを、本発明者らは知見した。降伏比が６０％超の場合は、歪伝播性が劣り、それが原因で、冷間加工時、一か所に応力集中が生じ、その結果、流入不良や、割れが発生する。
【００６３】
炭化物の平均粒径を０．４μｍ未満とし、球状化率を９０％以上とする必要がある。粗大な炭化物は溶解完了までに時間を要し、焼入性を阻害するだけでなく、割れ発生の原因となる、これまで、伸びフランジ加工における炭化物の径と球状化率に関する調査と知見はあったが、加工度が大きい場合において、局所変形をしない場合における炭化物の径と球状化率を評価した知見はなかった。
【００６４】
本発明者らは、炭化物の影響調査を行い、炭化物の径と球状化率を改善する手段を検討した。通常、加工時に歪集積が起こらないように、鋼を低降伏比とするが、加工歪量が非常に大きいので、マイクロボイドが生成する。マイクロボイドは、炭化物近傍に生成するので、起点となる炭化物を微細に分散させると、歪が集中しないことが判明した。
【００６５】
即ち、本発明者らは、従来考えられている炭化物よりも、さらに小さい０．４μｍ未満の炭化物を微細に分散させ、球状化析出させなければならないことを見いだした。ただし、針状炭化物の周辺では、冷間加工時に応力が局所化し易くなり、割れの発生起点となり易い。
【００６６】
球状化率が９０％未満であると、炭化物が０．４μｍ未満であっても、局所的な応力により、割れの起点となり、冷間鍛造性が悪化する場合があるので、球状化率は９０％以上が好ましい。
【００６７】
球状炭化物は、母材と接する表面積が針状炭化物に比べて小さく、炭化物から母材への炭素の拡散経路が狭い。特に、球状化率が９０％以上の場合、焼入れ効果を得るためには、従来の炭化物径より小さい径の炭化物である必要がある。加工性と焼入性を両立するためには、炭化物径０．４μｍ未満と球状化率９０％以上は、必須条件である。
【００６８】
組織観察は、走査型電子顕微鏡で行なう。非常に微細に析出した炭化物の個数が、焼入性に大きく影響するので、３０００〜１００００倍、場合によっては、３００００倍程度の倍率にて、組織観察面上に炭化物が５００個以上含まれる視野を４個所以上選択し、その領域中に含まれる各炭化物の面積を詳細に測定する。その後、１個当りの平均面積を円形で近似した際の直径を平均炭化物粒径として求める。
【００６９】
炭化物の長軸長と短軸長の比が３以上の場合を針状炭化物とし、３未満の場合を球状炭化物とする。球状炭化物の個数を全炭化物の個数で除した値を、炭化物球状化率とする。
【００７０】
焼入後の硬度は５００ＨＶ以上が好ましい。５００ＨＶ以上であると、焼入鋼の高強度化に伴い、耐摩耗性が向上する。特に、自動車用部品のクラッチプレートやギヤのような、耐摩耗性が主特性として求められる部材については、この特性は非常に重要であるので、焼入後の硬度５００ＨＶ以上を満足することが重要である。
【００７１】
１００℃／秒の加熱速度にて９５０℃まで加熱した後、３秒保持し、３００℃／秒以上の冷却速度で急冷した供試材の硬さを、焼入硬度として評価した結果、球状化率の上昇に伴い炭化物は溶け難くなるので、焼入硬度を確保するための平均球径は、小さくしなければならないという結果を得た。一方、球状化率が増加するほど、加工性は大きくなる。
【００７２】
本発明鋼板は、相反する加工性と焼入性の両因子を両立させることを特徴とするものである。
【００７３】
次に、本発明鋼板の製造方法について説明する。本発明の技術的思想は、上述した成分組成の鋼材において、熱延仕上圧延と冷却条件を工夫することで、最適熱延板組織を形成し、次いで、軽冷延率と低温短時間焼鈍（１回冷延・１回焼鈍）により、本発明鋼板を製造すること、特に、冷間鍛造性に優れ、さらには短時間の低温加熱焼入処置においても、目標とする硬度を確保できる焼入性に優れた中炭素鋼板を製造することである。
【００７４】
以下に、本発明鋼板の製造方法（以下「本発明製造方法」ということがある。）について具体的に説明する。
【００７５】
［熱間圧延］
熱間圧延は、成分組成の範囲を満たす連続鋳造鋳片を、直接、又は、鋳片を冷却後に加熱炉に装入して１１００℃以上に加熱し、Ａe3以上で圧延する。この際の冷却パターンが特徴的である。まず、仕上圧延後２秒以上１０秒以下の空冷を実施し、その後、強冷開始から終了までを１０〜８０℃/秒の冷却速度で、４８０〜６００℃のパーライト領域まで冷却し、次いで、４００〜５８０℃の温度域で巻き取ることが特徴である。
【００７６】
以下に、それぞれの熱間圧延での条件を規定する理由について説明する。
【００７７】
［仕上圧延の圧延終了温度と冷却開始点］
仕上圧延の温度はＡe3以上として、再結晶を促進する。通常、Ａr3を、圧延終了温度の目安とし、オーステナイト組織で圧延を終了するが、その場合、鋼板は過冷状態にあり、再結晶が十分に起きず、冷却速度の影響が、圧延終了温度などで変化するので、熱延板において得られる組織に、多大なバラツキが生じる。
【００７８】
したがって、本発明製造方法では、連続熱延の終了温度はＡe3以上とし、冷却開始まで、冷却開始温度との兼ね合いで、２〜１０秒の空冷時間をとり、その後、鋼板の冷却を開始する。
【００７９】
空冷時間が１０秒を超えると、温度の低下が著しくなり、再結晶挙動が緩慢となって、改善効果が飽和する。空冷時間は７秒以下が好ましい。連続熱延の終了温度は１０００℃以下が好ましい。熱延終了温度が１０００℃を超えると、スケール厚が増加し、酸洗性が極めて悪くなり、工業生産が困難となる。
【００８０】
また、粗圧延後、シートバーとした後に、シートバーを接合し、連続圧延を行ってもよい。シートバーを加熱し、上記の温度で圧延しても、材質・組織への影響はない。
【００８１】
［冷却速度と強冷却終了温度］
冷却速度と終了温度を規定する理由は、目標組織を得るためである。ここでの組織制御が十分でないと、その後の冷延・焼鈍を目標範囲で実施しても目標組織を得ることができない。
【００８２】
上述した圧延後の空冷を行った後、冷却速度１０〜８０℃／秒で、４８０〜６００℃のパーライト領域まで冷却する。冷却速度が１０℃／秒未満であると、この温度領域まで冷却した場合、変態が完了し、粗大なフェライトと粗大なパーライトの組織となってしまい、その後の冷延・焼鈍後で、目標とする炭化物を得ることができない。よって、冷却速度は１０℃／秒以上とする。好ましくは２０℃／秒以上である。
【００８３】
冷却速度が８０℃／秒超であると、鋼板の幅方向において冷却むらが生じる。特に、鋼板の端部近傍は過冷され、その後の巻取りまでの処理で、ベイナイト比率が高くなりすぎて、目標とする組織を得ることができなくなる。鋼板の端部を、トリム等で除去すると、歩留が低下するので、本発明製造方法では、冷却速度を８０℃／秒以下とする。好ましくは７０℃／秒以下である。
【００８４】
［強冷却後の冷却終了後の巻取温度］
冷却後の巻取りは４００〜５８０℃の温度域で行う。巻取温度が４００℃未満であると、マルテンサイト変態が一部生じて、酸洗、巻戻し時に割れが発生する懸念が大きくなる。割れは絶対に避ける必要がある。また、割れが発生しなくても、材質にバラツキが生じるので、この点からも、マルテンサイト変態の一部発生は避けるべきである。巻取温度は４３０℃以上が好ましい。
【００８５】
巻取温度を５８０℃以下とするのは、強冷却後の変態完了していない組織を、ベイナイト化するためである。巻取温度が５８０℃を超えると、変態未完了組織もパーライト組織へ変態するので、目標とする組織が得られない。巻取温度は５５０℃以下が好ましい。
【００８６】
これらの熱延・冷却条件によって得られた熱延組織は、初析フェライト５〜１０％、ベイナイト５０％未満の組織である。この組織に制御する理由は、冷延条件と焼鈍条件に深くかかわってくる。
【００８７】
その後の冷延・焼鈍処理の狙いは、冷延歪を加え、組織別の歪集積量の差を利用し、粒成長を促進することにある。熱延板の組織中には、冷却時と変態時に歪が導入されるが、組織によって歪量が異なり、ベイナイト組織での歪集積量が大きい。
【００８８】
ただし、ベイナイト比率が５０％以上の場合は、全体に占めるベイナイト組織が多すぎて、歪差が生じず、再結晶・粒成長が不均一になるので不適切である。また、歪差を大きくし、粒成長・再結晶を促進するためには、熱延板において生成した歪量の少ない初析フェライトを用いる必要があり、この量を、５〜１０％に制御する必要がある。
【００８９】
初析フェライトの量が５％未満であれば、ベイナイト比率が低くても、粒成長が十分できないし、１０％超であれば、歪集積が生じ難く、粒成長が起こり難い。よって、初析フェライトの量は、５〜１０％に制御する必要がある。好ましくは、６〜９％である。
【００９０】
巻き取った熱延板を、酸洗又はショットブラストなどで、表面の酸化スケールを除去した後、冷延に供する。
【００９１】
［冷間圧延率：圧下率５〜３０％未満］
上述した熱間圧延方法により、狙い通りの組織とした熱延板を、圧下率５〜３０％未満で冷間圧延を実施する。この処理は、熱延板で得た組織に歪を加えることで、組織別の歪差をより顕著にし、粒成長・再結晶を促進するためである。このような効果を得るためには、圧下率を５％以上とする必要がある。好ましくは、７％以上である。
【００９２】
また、圧下率の下限のもう一つの意味は、炭化物を微細化することである、圧下率が５％未満であれば、熱延にて析出した炭化物が十分に破壊されず残存して、炭化物の平均粒径が大きくなるので、好ましくない。また、圧下率が３０％以上の場合は、再結晶後のフェライトが細粒化して、強度が上昇するので、圧下率は３０％未満とする。好ましくは２７％以下である。
【００９３】
［冷延板焼鈍の焼鈍温度と時間］
熱延・酸洗と冷延を施した鋼板を焼鈍し、目標とする炭化物組織と低ＹＲ型の鋼板とする。焼鈍により、各組織に集積した歪量の差を利用し、初析フェライトを再結晶・粒成長させ、粗大な粒とすることで、軟質化を図る。
【００９４】
炭化物は、比較的低い巻取温度で分散した状態となっていることに加えて、冷延が施されているため、冷延完了時の状態では、非常に微細となっている。その結果、焼鈍を開始すると、直ぐに、炭化物は溶解を開始し、球状化が進行する。
【００９５】
ただし、前述した製造条件により、非常に均一に、小さく分散しているので、一気に球状化が進行し、非常に微細なものが一斉に多数生成する。その結果、鋼中に固溶して残存するＣ量は極めて少ない状況となる。
【００９６】
これまで、降伏点（ＹＰ）を上昇させていた固溶Ｃ量の低下により、ＹＰが低下し、併せて、目標とする球状化率と炭化物径を得ることができる。この製造方法の冷延板焼鈍においては、低温・短時間が好ましく、６５０〜７２０℃、４０時間以下とする。好ましくは、６９０℃で、２０〜４０時間である。
【００９７】
なお、ここでの焼鈍は、箱焼鈍を指しており、水素９５％以上で、かつ、４００℃までの露点が−２０℃未満で、４００℃超における露点が−４０℃未満の雰囲気で行うことが、鋼材幅方向における特性のバラツキを抑制する点で好ましいが、窒素雰囲気下においても、目標とする特性の鋼材を製造することは可能である。
【実施例】
【００９８】
次に、実施例について説明する。実施例の水準は、本発明の実施可能性及び効果を確認するために採用した実行条件の一例であり、本発明は、この一条件例に限定されるものではない。本発明は、本発明要旨を逸脱せず、本発明目的を達する限りにおいては、種々の条件を採用可能とするものである。
【００９９】
表１に示す成分組成を有する鋼板を用い、表２に示す熱延条件と表３に示す冷延条件を組み合せ、かつ、焼鈍条件を２水準（６９０℃×３５時間、７１０℃×３５時間）として、鋼板の硬さと、鋼板中の炭化物の径を制御し、焼入硬度と冷間曲げ性により、鋼板の加工性を評価した。焼鈍後の冷却は、保定完了後、炉冷とした。
【０１００】
【表１】
0005640931.tif 000002
【０１０１】
【表２】
0005640931.tif 000003
【０１０２】
【表３】
0005640931.tif 000004
【０１０３】
また、焼入試験は、板厚５tの供試材を、周波数７８ｋＨｚにて、常温より１００℃／秒の加熱速度で昇温後、９５０℃で１０秒保持し、直ちに１００℃／秒以上の冷却速度で常温まで急冷する条件で実施し、焼入材のビッカーズ硬度を測定した。
【０１０４】
曲げ試験は、板厚５tの焼鈍ままの供試材を、曲げ半径５ｍｍにて９０°板長さ方向に曲げる条件にて評価し、従来評価していた外曲げ部の微細な亀裂や粗度不良以外にも、加工時の圧縮を考慮し、内曲げ側での微細な亀裂や粗度不良が認められたものについては、冷間加工性が劣位と判断し、評価×とした。評価結果を、表４及び表５に示す。
【０１０５】
【表４】
0005640931.tif 000005
【０１０６】
【表５】
0005640931.tif 000006
【０１０７】
表４及び表５中の連番１〜６、１１、１２、１３、２４〜２９は、冷間加工性と焼入性が両立する開発鋼（発明鋼）である。連番７〜１０は、焼入後の硬度が、目標に達しておらず、焼入性が劣位な比較鋼である。連番３０と３１は、炭化物の平均径が大きいため、軟質ではあるが、焼入性が劣位な比較鋼である。連番３４は、ＹＲが高いため、冷間加工性が目標に達せず、かつ、炭化物の平均径が大きいため、焼入後の硬度が目標に達していない劣位な比較鋼である。
【０１０８】
連番１７、１８、２０、２２、２３、３２、３３、３５、及び、３６は、ＴＳ及びＹＲとも、目標に達しておらず、冷間加工性が劣位な比較鋼である。連番１４〜１６、１９、及び、２１は、炭化物の球状化率が低く、ＴＳ及びＹＲともに高いため、冷間加工性が劣位な比較鋼である。
【産業上の利用可能性】
【０１０９】
前述したように、本発明によれば、軽圧下率の冷間圧延によって、熱延板で得た組織に歪を加えることで、粒成長・再結晶を促進し、降伏比が低く極めて軟質なために、冷間加工性に優れ、かつ、微細で球状化率の高い炭化物を析出させることで、どのような焼入条件においても、十分な焼入硬化能を有する中炭素冷延鋼板を提供することができる。よって、本発明は、鉄鋼産業において利用可能性が高いものである。